Brevet FR2517819A1 — publié le 19830610

La présente invention concerne un perfectionnement aux grains de plomb pour munitions de chasse, particulièrement en vue de limiter les risques d'intoxication (saturnisme) du gibier. Lors de la chasse, il est fréquent que le gibier tiré encourt des blessures non létales Chez un animal ainsi at- teint, le liquide musculaire dissout une partie de plomb, avant l'enrobage du ou des grains Cette partie dissoute pas- sé dans le sang pour se fixer ensuite en grande partie dans le foie de l'animal. On a par ailleurs également constaté, chez le gibier d'eau, l'ingestion de grains de plomb ayant par exemple abou- tis dans la vase des étangs Les grains ainsi ingérés séjour- nent un certain temps dans le gésier de l'animal o ils sont attaqués par le suc gastrique, les produits de cette dissolu- tion se répendant dans le sang. Selon les normes canadiennes par exemple, le gibier est impropre à la consommation dès que le foie de l'animal con- tient plus de 0,2 ppm de plomb Pour un canard par exemple, cette valeur correspond à la présence dans le foie d'environ microgrammes de plomb. Par sécurité, on estime peu souhaitable de dépasser 0,05 ppm, ce qui, dans l'exemple du canard, correspond à 5 micro- grammes de plomb dissous. Or un seul plomb dans le gésier fait atteindre cette va- leur en une heure environ, tandis qu'il en faudrait quatre dans les tissus musculaires pour le mêmes résultat On voit donc que le problème est réel. Une solution serait de remplacer le plomb par du fer, mais la densité et la dureté de ce dernier entraînent des difficultés techniques difficiles à résoudre dans l'état actuel de la technique. On a déjà proposé de revêtir des grains de plomb soit avec du cuivre, soit avec du nickel, surtout en vue d'amélio- rer le groupement A première vue, de tels revêtements amé- lioreraient la résistance à l'attaque chimique. En pratique l n'en est rien car la déformation des grains au départ du coup entraîne la fissuration de la couche superficielle et, partant, l'annulation de l'effet protecteur. Le but de l'invention est dès lors de fournir une solu- tion efficace au problème sus-décrit. Ce but est atteint, conformément à l'invention, par un perfectionnement aux grains de plomb consistant à doter ces derniers d'un revêtement d'une matière tolérée par l'organisme humain, ductile et diffusant sous effet électrolytique Une telle matière peut avantageusement être de l'étain. Cet enrobage peut s'effectuer par tout procédé adéquat, tel qu'électrodéposition en tambour ou équivalent Il sera avantageusement précédé d'un très fin dépôt de cuivre, for- mant couche d'accrochage pour l'étain. L'épaisseur du revêtement peut être comprise entre 2 et 50 microns. Des essais comparatifs ont montré que le niveau critique de dissolution mentionné ci-avant ( 5 ppm) était atteint pour un plomb nu, en 1 heure; pour un plomb nickelé à l'état neuf, en 20 heures; pour un plomb nickelé tiré (endommagé), en 2 heures; pour un plomb étamé selon l'invention, à l'état neuf, en 20 heures; pour ce plomb étamé tiré (endommagé), en 10 heures. Il en résulte que l'invention entraîne une amélioration de l'ordre de 10 par rapport-au plomb ordinaire et de l'or- dre de 5 par rapport à un plomb nickelé, ce qui est largement suffisant pour éviter les risques de saturnisme. 25178 19 REVENDICATIONS 1. Perfectionnement aux grains de plomb pour munitions de chasse, caractérisé en ce gu'il consiste à doter chaque grain d'un revêtement ou enrobage en une matière tolérée par l'organisme humain, ductile et capable de diffuser sous effet électrolytique. 2. Perfectionnement selon la revendication 1, caracté- risé en ce que ladite matière est l'étain. 3. Perfectionnement selon la revendication 2, caracté- risé en ce que ledit revêtement a une épaisseur comprise en- tre 2 et 50 microns.